(57)【要約】 【課題】  高強度を有する円筒状のフェライト磁石を形成できるフェライト磁石の製造方法を提供することを目的とする。【解決手段】  フェライト磁石材料を、磁界を印加しながら加圧成形して予備成形体を得た後、予備成形体を解砕して顆粒材を得る。得られた顆粒材を、磁界を印加しながら加圧成形して本成形体を得た後、この本成形体を焼成して、円筒状で、外径（Ｒ）とその中心軸線方向の長さ（Ｌ）との比（Ｌ／Ｒ）が２．０以上のフェライト磁石１０を得る。そして、予備成形する際には、予備成形体の密度が理論密度の５１％を上回り、かつ５７％以下となるようにフェライト磁石材料を加圧成形する。また、材料にＬａ、Ｃｏを添加するのが好ましい。【選択図】図１
2005294330.tif 000002
【特許請求の範囲】
【請求項１】
フェライト磁石材料を、磁界を印加しながら加圧成形し、予備成形体を得る予備成形工程と、
前記予備成形体を解砕し、顆粒材を得る解砕工程と、
前記顆粒材を、磁界を印加しながら加圧成形し、本成形体を得る本成形工程と、
前記本成形体を焼成して、焼成体を得る焼成工程と、
前記焼成体を加工し、円筒状で、外径（Ｒ）とその中心軸線方向の長さ（Ｌ）との比（Ｌ／Ｒ）が２．０以上の磁石体を得る加工工程と、を備え、
前記予備成形工程では、前記予備成形体の密度が理論密度の５１％を上回り、かつ５７％以下となるように前記フェライト磁石材料を加圧成形することを特徴とするフェライト磁石の製造方法。
【請求項２】
前記予備成形工程では、前記フェライト磁石材料としてフェライト磁石粉末を用い、予備成形を乾式で行うことを特徴とする請求項１に記載のフェライト磁石の製造方法。
【請求項３】
前記解砕工程では、前記顆粒材の平均粒径が０．１ｍｍ以上０．４ｍｍ未満となるよう、前記予備成形体を解砕することを特徴とする請求項１または２に記載のフェライト磁石の製造方法。
【請求項４】
前記解砕工程では、メッシュサイズが＃４０を超え＃７０以下のスクリーンに、前記予備成形体を通すことで前記顆粒材を得ることを特徴とする請求項１から３のいずれかに記載のフェライト磁石の製造方法。
【請求項５】
前記磁石体は、六方晶構造を有するフェライトを主相とし、
式(１)  Ａ１−ｘＲｘ（Ｆｅ１２−ｙＭｙ）ｚＯ１９  （ただし、ＡはＳｒ、Ｂａ、ＣａおよびＰｂから選択され、Ｓｒを必須とする少なくとも１種の元素、Ｒは希土類元素（Ｙを含む）およびＢｉから選択され、Ｌａを必須とする少なくとも１種の元素、ＭはＣｏ、またはＣｏおよびＺｎ、ｘ、ｙ、ｚはモル数）で表され、
０．０４≦ｘ≦０．５
０．０４≦ｙ≦０．５
０．７  ≦ｚ≦１．２
１≦（ｘ／ｙ）
であることを特徴とする請求項１から４のいずれかに記載のフェライト磁石の製造方法。
【発明の詳細な説明】
【技術分野】
【０００１】
本発明は、円筒状のフェライト磁石の製造方法に関する。
【背景技術】
【０００２】
従来の圧縮成形法に基づく２極異方性円筒状フェライト磁石（以下、単にフェライト磁石と称する）の製造においては、所要の金型に充填されたフェライト磁石粉末に対して、磁界を印加しながら予備的な成形を施した予備成形体を解砕して顆粒材にしたもの(以下、磁場顆粒材と呼ぶ）を出発原料として用いるのが一般的である。しかしながら、従来のこの種の磁場顆粒材では金型への充填性が不十分であったために、材料の充填性が悪いときには製品の寸法バラツキが大きくなったり、クラックが発生しやすくなる等の問題が生じる。このため、寸法のバラツキやクラック発生等の生産性上の問題点から、圧縮方向の高さ寸法(Ｌ）と外径(Ｒ）との比(Ｌ／Ｒ）が２．０以上のフェライト磁石を、工業的に安定した状態で製造するのは極めて困難であった。
【０００３】
従って、上記材料の充填性をできるだけ向上させることが重要である。そして、このような状態を実現するために必要なことは、その充填性の向上を阻害している材料内の含有微粉を可能な限り少なくすることである。
しかしながら、磁場顆粒材として従来のものを用いたときには、その分級処理・造粒処理や解砕処理等を適用して当該材料の含有微粉を少なくすると、最終製品の磁気特性が低下してしまうという難点があり、目標の磁石を製造する際の材料の充填性を十分に高めることは不可能であった。
【０００４】
そこで、本出願人は、製品の高磁気特性と使用材料の高充填性との両立を目標として研究に努め、予備成形の処理に工夫を施すことにより、磁場顆粒材における微粉の含有割合を少なくした場合であっても、最終製品の磁気特性が劣化しない磁場顆粒材を得ることに成功した（特許文献１参照）。
即ち、本出願人が開発した手法によれば、フェライト磁石粉末に磁界を印加しながら乾式成形法によって得た予備成形体について、解砕処理を施すことによって顆粒材にしたものを出発原料とする。そして、この出発原料を所定の成形金型に充填して、磁界を印加しながら加圧・成形を実行する。ここで、予備成形体の密度については理論密度の４２％以上５１％以下とし、また、顆粒材に含まれる７５μｍ以下の粒子比率を１０ｗｔ％以下にすることにより、磁気特性の劣化がない磁場顆粒材を得ることができる。このようにして得た磁場顆粒材を用いることにより、良好な磁気特性を有する所望のフェライト磁石を製造することが可能となる。
このようにして、従来では製造が困難であった、高さ方向の寸法(Ｌ）と外径(Ｒ）との比(Ｌ／Ｒ）が２．０以上のフェライト磁石を製造することが可能となった。
【０００５】
【特許文献１】特開平１１−２７３９３９号公報
【発明の開示】
【発明が解決しようとする課題】
【０００６】
しかしながら、この方法で製造したフェライト磁石は、特に高強度が要求される用途の場合、磁気特性は満足しつつも、強度が不足するという問題があった。このような用途としては、例えば、洗濯機や皿洗い機等に用いられるウォーターポンプ用のモータに組み込まれるマグネットがある。ウォーターポンプのマグネットは、ウォーターポンプを駆動するためのモータにおいて、回転駆動力を発生するロータの一部を構成する。ロータは、回転シャフトとその外周部に一体に設けられたマグネットとから構成され、このマグネットとして、円筒状のフェライト磁石が用いられる。このようなモータでは、高トルクを発生するため、ロータが回転を開始するときや回転を停止するときに、慣性により回転シャフトとマグネットとの間にせん断力が作用し、これによってマグネットが破損したり、回転シャフトから脱落したりするという問題が生じるのである。
本発明は、このような技術的課題に基づいてなされたもので、高強度を有する円筒状のフェライト磁石を形成できるフェライト磁石の製造方法を提供することを目的とする。
【課題を解決するための手段】
【０００７】
かかる目的のもと、本発明のフェライト磁石の製造方法は、フェライト磁石材料を、磁界を印加しながら加圧成形し、予備成形体を得る予備成形工程と、予備成形体を解砕して顆粒材（磁場顆粒材）を得る解砕工程と、得られた顆粒材を、磁界を印加しながら加圧成形して本成形体を得る本成形工程と、本成形体を焼成して、焼成体を得る焼成工程と、焼成体を加工して、円筒状で、外径（Ｒ）とその中心軸線方向の長さ（Ｌ）との比（Ｌ／Ｒ）が２．０以上の磁石体を得る加工工程と、を備え、予備成形工程では、予備成形体の密度が理論密度の５１％を上回り、かつ５７％以下となるようにフェライト磁石材料を加圧成形することを特徴とする。
このように、予備成形体の密度を上記範囲とすることで、円筒状で長尺のフェライト磁石を高強度なものとすることができる。また、予備成形体の密度を上記範囲とすることにより、解砕によって得られる顆粒の顆粒内密度も高くなり、充填性も向上する。
また、予備成形工程では、フェライト磁石材料としてフェライト磁石粉末を用い、予備成形を粉末状態のまま乾式で行うのが好ましい。
【０００８】
ところで、解砕工程では、顆粒材の平均粒径が０．１ｍｍ以上０．４ｍｍ未満となるよう、予備成形体を解砕するのが好ましい。これには、解砕工程で、メッシュサイズが＃４０を超え＃７０以下のスクリーンに、予備成形体を通すことで顆粒材を得るのが好ましい。
【０００９】
このような磁石体としては、六方晶構造を有するフェライトを主相とし、式(１)  Ａ１−ｘＲｘ（Ｆｅ１２−ｙＭｙ）ｚＯ１９  （ただし、ＡはＳｒ、Ｂａ、ＣａおよびＰｂから選択され、Ｓｒを必須とする少なくとも１種の元素、Ｒは希土類元素（Ｙを含む）およびＢｉから選択され、Ｌａを必須とする少なくとも１種の元素、ＭはＣｏ、またはＣｏおよびＺｎ、ｘ、ｙ、ｚはモル数）で表され、
０．０４≦ｘ≦０．５
０．０４≦ｙ≦０．５
０．７  ≦ｚ≦１．２
１≦（ｘ／ｙ）
であるものが好適である。
【００１０】
特許文献１にも記載されているように、予備成形体の密度が高いと、これを解砕して得られる磁場顆粒材における顆粒内の密度も高くなる。そして、この顆粒内の密度が高いときには、その成形のために加圧・圧縮力が加わったときに、顆粒が潰れる可能性は極めて低い。この場合において、顆粒に加わる加圧・圧縮力だけではなく、他の顆粒からの摩擦力も大きくなり、顆粒の配向が磁界印加方向から大きく逸脱してしまう。このため、予備成形体の密度が理論密度の５１％を超えると、磁気特性の劣化が著しくなる。
もちろん、強度のみが要求される用途であれば、上記したように、予備成形体の密度が理論密度の５１％を超えていれば良い。しかし、強度だけでなく高い磁気特性も要求される場合は、上記のようにＬａ、Ｃｏを必須とするのが好ましく、これによって磁気特性の劣化を抑制し、高強度でかつ高特性のフェライト磁石を得ることが可能となるのである。
【発明の効果】
【００１１】
本発明によれば、円筒状で、外径（Ｒ）とその中心軸線方向の長さ（Ｌ）との比（Ｌ／Ｒ）が２．０以上のフェライト磁石を製造するに際し、予備成形工程において、予備成形体の密度が理論密度の５１％を超え、５７％以下となるようにすることで、高強度のフェライト磁石を得ることができる。また、Ｌａ、Ｃｏを添加することで、高強度でかつ高い磁気特性を有したフェライト磁石を得ることができる。
【発明を実施するための最良の形態】
【００１２】
以下、添付図面に示す実施の形態に基づいてこの発明を詳細に説明する。
図１は、本実施の形態におけるフェライト磁石の概略を説明するための図である。
図１に示すように、フェライト磁石１０は、外形円筒状で、その中央部には軸線方向に伸びる孔１１が形成されて、リング状の断面を有している。このフェライト磁石１０は、高さ方向の寸法(Ｌ）と外径(Ｒ）との比(Ｌ／Ｒ）が２．０以上とされている。
このようなフェライト磁石１０は、孔１１に図示しない回転シャフトが挿入・固定されることで、洗濯機、皿洗い機等のウォーターポンプ用のモータに組み込まれるマグネットを構成する。
【００１３】
このようなフェライト磁石１０は、六方晶構造を有するフェライトを主相とし、Ｓｒ、Ｂａ、ＣａおよびＰｂから選択される少なくとも１種の元素であって、Ｓｒを必ず含むものをＡとし、希土類元素（Ｙを含む）およびＢｉから選択される少なくとも１種の元素であって、Ｌａを必須とするものをＲとし、Ｃｏ、またはＣｏおよびＺｎをＭとしたとき、Ａ、Ｒ、ＦｅおよびＭを含有し、
式(１)  Ａ１−ｘＲｘ（Ｆｅ１２−ｙＭｙ）ｚＯ１９（ｘ、ｙ、ｚはモル数）
と表したとき、
０．０４≦ｘ≦０．５
０．０４≦ｙ≦０．５
０．７  ≦ｚ≦１．２
１≦（ｘ／ｙ）
であるものとするのが好ましい。
【００１４】
さて、このようなフェライト磁石１０は、以下のような工程を経て製造される。
図２は、本実施の形態におけるフェライト磁石の製造工程の流れの一例を示す図である。なお、本実施の形態で示すフェライト磁石の製造工程はあくまでも一例に過ぎず、適宜変更を加えることが可能なのは言うまでも無い。
【００１５】
（原料組成物生成工程）
この図２に示すように、フェライト磁石を製造するには、まず原料粉末を所定の配合比で混合する(ステップＳ１０１)。原料粉末としては、例えば、Ｆｅ２Ｏ３粉末、ＳｒＣＯ３粉末、ＳｉＯ２粉末、ＣａＣＯ３粉末を用いる。ＦｅとＳｒが所定の比率（モル比）になるようにＦｅ２Ｏ３粉末およびＳｒＣＯ３粉末を秤量し、さらにこの混合物に対してＳｉＯ２粉末、ＣａＣＯ３粉末を所定量添加して原料組成物を得る。
【００１６】
（仮焼工程）
得られた原料組成物を、アトライタ等で所定時間湿式混合し、造粒して、乾燥させた後に、所定温度で所定時間の仮焼を行うことで、仮焼体を得る（ステップＳ１０２）。
【００１７】
（粉砕工程）
次いで、得られた仮焼体を粗粉砕工程、微粉砕工程を経ることでサブミクロンサイズまで粉砕し(ステップＳ１０３)、フェライト粒子からなる微粉砕粉末を得る。
粗粉砕工程では、仮焼体をローラーミル等で粗粉砕する。この後、粗粉砕された仮焼体に、磁気特性を向上させるための添加剤として、例えば、Ｆｅ２Ｏ３粉末、Ｌａ（ＯＨ）３粉末、Ｃｏ３Ｏ４粉末、ＳｉＯ２粉末、ＣａＣＯ３粉末を添加し、アトライタ等で微粉砕を行う。なお、微粉砕には分散媒として水等を用いることができる。
この後、微粉砕スラリーを脱水することにより固形分濃度を調整し、これを乾燥する。得られた乾燥粉に対して、ＳｉＯ２、ステアリン酸カルシウム、昇華性バインダ（カンファ）等を添加し、これらを混合した後に、ハンマーミル等を使用して混合粉末を解砕する。
【００１８】
（予備成形工程)
そして、解砕した粉末を、所定の磁場を印加しつつ予備成形する。このとき、印加する磁場は、加圧方向と平行な方向とし、いわゆる縦磁場成形とする（ステップＳ１０４）。
このとき、予備成形により得られる予備成形体は、例えば円柱状とし、その成形体密度を、理論密度の５１％を超え、５７％以下となるようにするのが好ましい。
【００１９】
（解砕工程）
得られた予備成形体を、解砕し、磁場顆粒材を得る（ステップＳ１０５）。このとき、解砕後に得られる磁場顆粒材の平均粒径が０．１ｍｍ以上０．４ｍｍ未満となるように解砕するのが好ましい。これには、メッシュサイズが＃４０を超え＃７０以下のスクリーンメッシュに、予備成形体を通すことで解砕を行うのが好ましい。さらに好ましくは、メッシュサイズが＃５０〜＃７０のスクリーンメッシュに予備成形体を通すことで解砕を行う。
【００２０】
（本成形工程）
この磁場顆粒材を用いて磁場中成形を行い、リング状の成形体を得る（ステップＳ１０６）。このとき、得られる成形体の密度は、理論密度の５２〜５６％となるようにするのが好ましい。
磁場中成形では、加圧方向と垂直な方向とした、いわゆる横磁場成形とし、所定の強度の磁場を印加する。
【００２１】
（焼成工程、加工工程）
このようにして作製した成形体を所定条件で焼成して焼結体を得る（ステップＳ１０７）。次いで焼結体を所定寸法に加工することで、フェライト磁石が得られる（ステップＳ１０８）。
【００２２】
さて、本発明においては、予備成形体の密度を、理論密度の５１％を超え、５７％以下となるようにし、この予備成形体を、平均粒径が０．１ｍｍ以上０．４ｍｍ未満となるように解砕した磁場顆粒材を用いて圧縮成形することで、フェライト磁石を得るようにした。これにより、高さ方向の寸法(Ｌ）と外径(Ｒ）との比(Ｌ／Ｒ）が２．０以上の、長尺のフェライト磁石を得ることができ、しかもその強度が高いものとなる。従来材料では、予備成形体の密度を上記のように上げると磁気特性が低下するが、本発明においては、Ｌａ、Ｃｏを添加することで、磁気特性を従来と同等以上とすることができる。
このようにして、高特性・高強度のフェライト磁石を得ることができ、高トルクが作用する、洗濯機、皿洗い機等のウォーターポンプ用のモータに組み込まれるマグネットに好適である。
【実施例１】
【００２３】
原料粉末としては、例えば、Ｆｅ２Ｏ３粉末、ＳｒＣＯ３粉末、ＳｉＯ２粉末、ＣａＣＯ３粉末を用いる。これら原料粉末を、ＦｅとＳｒが所定の比率（モル比）になるようにＦｅ２Ｏ３粉末およびＳｒＣＯ３粉末を秤量し、さらにこの混合物に対してＳｉＯ２粉末を０．２１ｗｔ％、ＣａＣＯ３粉末を０．０９ｗｔ％添加して原料組成物を得た。この原料組成物をアトライタで1時間湿式混合し、乾燥して整粒した後に、１３５０℃で２時間仮焼を行った。
【００２４】
仮焼体をローラーミルで粗粉砕した後に、Ｆｅ２Ｏ３粉末（平均粒径＝０．３μｍ）、Ｌａ（ＯＨ）３粉末（平均粒径＝０．５μｍ）、Ｃｏ３Ｏ４粉末（平均粒径１．０〜５．０μｍ）、ＳｉＯ２粉末（平均粒径＝０．０１μｍ）、ＣａＣＯ３粉末（平均粒径＝１．０μｍ）を添加し、アトライタで比表面積（ＢＥＴ）が６．５ｍ２／ｇになるように微粉砕を行った。なお、微粉砕には分散媒として水を使用した。この時のフェライト組成はＳｒ０．７９２Ｌａ０．２０８Ｆｅ１１．８４Ｃｏ０．１６２Ｏ１９である。また、ＳｉＯ２粉末およびＣａＣＯ３粉末は、ＣａＣＯ３／ＳｉＯ２＝１．７５（モル比）、ＳｉＯ２＋ＣａＣＯ３＝１．９６ｗｔ％となるように添加した。
【００２５】
微粉砕スラリーを脱水することにより固形分濃度を７６ｗｔ％に調整し、これを３５０℃にて乾燥して水分濃度を０．３ｗｔ％以下にした。得られた乾燥粉に対して、ＳｉＯ２を０．０６ｗｔ％、ステアリン酸カルシウムを０．４ｗｔ％、昇華性バインダ（カンファ）を０．７ｗｔ％添加し、ヘンシェルミキサーで１０分間混合した後に、ハンマーミルを使用して混合粉末を１回解砕した。この時、ハンマーミルの出口側には穴径が２ｍｍのスクリーンを配置した。
【００２６】
以上で得られた粉末を加圧と同一方向に磁場を印加し予備成形した。予備成形により、２．９、２．７、２．５ｇ／ｃｍ３の成形体密度（それぞれ理論密度の５６％、５２％、４９％）の予備成形体を得た（２．５ｇ／ｃｍ３は比較例）。予備成形体の寸法はφ６０ｍｍ×１５ｍｍｈとした。また、予備成形時に印加した磁場は５００ｋＡ／ｍである。
【００２７】
得られた予備成形体を＃３０（目開き０．５３２ｍｍ）、＃４０（目開き０．３８１ｍｍ）、＃６０（目開き０．３０１ｍｍ）、＃７０（目開き０．２１１ｍｍ）のスクリーンに通す解砕を行って磁場顆粒材を得た（＃３０、＃４０のスクリーンは比較例）。
【００２８】
この磁場顆粒材を用いて磁場中成形を行い、高さ５３ｍｍのリング状の成形体を得た。成形密度は２．７５ｇ／ｃｍ３（理論密度の５３％）とした。リング状の成形体は外径が長径２６ｍｍ、短径２２ｍｍの楕円状で内径は直径７．２ｍｍの円形であった。磁場は加圧方向と垂直な方向に６００ｋＡ／ｍの強度で印加した。
【００２９】
作製した成形体を１２３０℃で１時間焼成して焼結体を得た。次いで焼結体を外径１９ｍｍ、高さ４５ｍｍに加工して磁石体を得た。
【００３０】
そしてまず、得られた磁石体を、磁化容易軸方向に７３０ｋＡ／ｍの磁場を印加して着磁した後、所定の測定用冶具とフラックスメーターを用いて総磁束量（Ｔｏｔａｌ  Ｆｌｕｘ）を測定した。
図３は、測定した結果のうち、予備成形体の密度を理論密度に対し５２％とした磁石体の結果を示すものである。
この図３に示すように、予備成形体の解砕に、メッシュサイズが＃４０を上回るスクリーンを用いると、磁気特性（総磁束量）が向上するのが確認された。これにより、予備成形体を解砕し、磁場中成形する際の磁場顆粒材の粒径を小さくすることで、磁気特性を高めることが可能であることがわかる。
【００３１】
続いて、高い磁気特性を有していた、メッシュサイズが＃６０のスクリーンを用いて解砕した磁石体を用い、予備成形体の密度と磁石体の強度との関係を調べた。磁石体の強度を調べるには、着磁を行っていない磁石体の空隙にポリウレタン製のチューブを挿入し、治具を用いて上下方向からチューブを加圧し、磁石体の破壊強度を測定した。
図４は、その結果を示すものである。
この図４に示すように、予備成形体の密度を、理論密度に対し５１％を上回るようにすることで、磁石体の破壊強度が２ｋＮ以上となり、高い強度が得られることが確認された。
さらに、メッシュサイズが＃６０のスクリーンを用いて解砕した磁石体について、予備成形体の密度と磁気特性の結果も図５のようにまとめた。図５に示すように、磁気特性は、予備成形体の密度を、理論密度に対し５１％以上を上回るようにすると、３４０（μＷｂ）を下回り、５１％以下とした場合に比較すると低下する傾向にある。
【００３２】
そこで、従来材との比較を行った。ここで、本発明を適用した試料１、２、３、従来材に相当する比較試料１とも、解砕工程においては、メッシュサイズが＃６０のスクリーンを用いて予備成形体を解砕した。
比較試料１：フェライト組成をＳｒＦｅ１２Ｏ１９とし、予備成形密度を２．３５ｇ／ｃｍ３（理論密度の４６％）とし、顆粒化後に振動篩機を用いて造粒を行った他は、上記と同様の手法で磁石体を作製した。
試料１：予備成形密度を２．７ｇ／ｃｍ３（理論密度の５２％）とし、フェライト組成をＳｒＦｅ１２Ｏ１９とした他は、上記と同様の手法で磁石体を作製した。
試料２：上記と同様の手法で得た、フェライト組成がＳｒ０．７９２Ｌａ０．２０８Ｆｅ１１．８４Ｃｏ０．１６２Ｏ１９の磁石体を用いた。ここで、予備成形体の密度を２．７ｇ／ｃｍ３（理論密度の５２％）とした。
試料３：上記と同様の手法で得た、フェライト組成がＳｒ０．７９２Ｌａ０．２０８Ｆｅ１１．８４Ｃｏ０．１６２Ｏ１９の磁石体を用いた。ここで、予備成形体の密度を２．９ｇ／ｃｍ３（理論密度の５６％）とした。
【００３３】
そして、作製した試料１、２、３、比較試料１について、磁気特性および強度を、上記と同様にして測定した。
表１はその結果を示すものである。
【００３４】
【表１】
2005294330.tif 000003
【００３５】
表１に示すように、特許文献１に記載された技術を適用し、予備成形体の密度を理論密度の４６％とした比較試料１では、磁気特性は３３２．８（μＷｂ）、強度は１．１５（ｋＮ）であった。
これに対し、フェライト組成を比較試料１と同じくし、予備成形密度を本発明の範疇である理論密度の５２％に向上させた試料１では、強度が２．２５（ｋＮ）となり、比較試料１に比較し、著しく向上していることが確認された。しかし、磁気特性については、３２０．３（μＷｂ）となり、特許文献１にも記載されているように、予備成形密度を高めることで磁気特性が低下してしまっていることが確認された。
試料２、３は、図４および図５に示した結果と同様、磁気特性が３３４（μＷｂ）以上、強度が２．５（ｋＮ）以上となり、磁気特性は比較試料１の同等以上、強度は大幅に向上した。予備成形密度を等しくした試料１、２を比較すると、Ｌａ、Ｃｏを添加することで、磁気特性が向上することが確認できた。また、試料２、３を比較すると、Ｌａ、Ｃｏを添加した場合も、予備成形体の密度の理論密度に対する割合が高まると、磁気特性が低下する傾向にあることも確認されたが、それでも磁気特性、強度ともに、比較試料１を上回っている。
これにより、本発明によれば、特許文献１に記載された技術を適用した従来手法に比較し、予備成形密度を高めることで、強度を大幅に向上させることができることが明らかとなった。また、予備成形体の密度を上げると磁気特性が低下する傾向にあるが、Ｌａ、Ｃｏを添加することで、従来手法以上に磁気特性を向上できることも確認された。
【図面の簡単な説明】
【００３６】
【図１】本実施の形態におけるフェライト磁石を示す図である。
【図２】フェライト磁石の製造工程を示す図である。
【図３】解砕工程で用いるメッシュのサイズと最終的に得られる磁石体の総磁束量との関係を示す図である。
【図４】予備成形体の密度の理論密度に対する割合と、磁石体の破壊強度との関係を示す図である。
【図５】予備成形体の密度の理論密度に対する割合と総磁束量の関係を示すグラフである。
【符号の説明】
【００３７】
１０…フェライト磁石
【図１】
2005294330.tif 000004
【図２】
2005294330.tif 000005
【図３】
2005294330.tif 000006
【図４】
2005294330.tif 000007
【図５】
2005294330.tif 000008